СУХАЯ ШТУКАТУРНАЯ СМЕСЬ ДЛЯ СОЗДАНИЯ ЗВУКОПОГЛАЩАЮЩЕГО ПОКРЫТИЯ
DRY PLASTER MIXTURE FOR CREATING A SOUND-ABSORBING COATING

Изобретение относится к производству строительных материалов, а именно к приготовлению сухих смесей, и может быть использовано в строительстве - монолитном домостроении для создания звукопоглощающих покрытий внутренних стен, потолков и других элементов зданий. Затворенную водой сухую штукатурную смесь для создания звукопоглащающего покрытия можно наносить непосредственно на бетон, или на другой несущий материал, также на перегородки межкомнатные и межквартирные, при этом устойчивость раствора позволяет формировать слой на вертикальное основание толщиной от 20 мм до 50 мм за одно нанесение и слой толщиной до 20 мм. наносимый на потолок.
Наиболее близким техническим решением является отделочный строительный раствор не содержащий цемент, включающий хлопковые волокна и вспученный перлит при весовом отношении перлита к хлопку 10-250%, предпочтительно 80%. Технический результат: повышение звукопоглощающей способности, снижение трещинообразования. RU 2189957 С2 С04В 41/45. Недостатками являются: что механическое выравнивание раствора приводит к частичному разрушению и увеличению удельной поверхности вспученного перлита. Это способствует нестабильному значению показателя практического звукопоглощения, а так же раствор имеет низкую адгезию и высокое сползание к обрабатываемой поверхности при толщине наносимого слоя более 3 мм, низкие показатели прочности на сжатие.
Технической задачей данного изобретения является приготовление и нанесение раствора, механизированным способом под давлением методом оштукатуривания поверхности, создавая акустическое звукопоглощающее покрытие внутренних стен, потолков и других элементов зданий. При этом устойчивость раствора позволяет формировать слой на вертикальное основание толщиной от 3 мм до 50 мм за одно нанесение и слой толщиной до 20 мм. наносимый на потолок
Техническая задача и промышленное применение данного изобретения обеспечиваются тем, что сухая строительная смесь для создания звукопоглощающего покрытия содержит, мас. %: крошку пробковую 5,0-39,9; известь гидратная 25,0-18,8; крошку диатомитовую обожженную 5-0,8; цементное вяжущее 25,8-15,0; зола унос 13,0-10,0; мочевина (карбомид (NH2CO) размер частиц 0,1 мм-1 мм 5,0-7,0; диатомит 10-16,2; фиброволокно 6 мм-12 мм 0,1-1,0; модифицированный эфир крахмала (кукурузный, либо картофельный) 1,0-0,2; модифицированный эфир целлюлозы (МГЭЦ, МГПЦ, ЭГЭЦ) с вязкостью 2% раствора 50000-70000 мПа.с по Брукфильду 1,0-0,2; диспергатор 0,1 сверх 100: пластификатор 0.1 сверх 100. Технический результат - приготовление и нанесение раствора механизированным способом под давлением методом оштукатуривания поверхности, создавая акустическое звукопоглощающее покрытие внутренних стен, потолков и других элементов зданий, при этом устойчивость раствора позволяет формировать вертикальный слой, наносимый на основание толщиной от 20 мм до 50 мм за одно нанесение и слой до 20 мм. наносимый на потолок.
Причем в качестве:
2
цементного вяжущего используют белый или серый цемент марочной прочностью не менее 400 кг/см, такие как М400Д0. М500Д0. CRM Т 52.5 N и бет сопутствующих в его составе при приготовлении пуццолановых добавок. Мочевина (карбомид (NH2)CO) фракция 0,1 мм - 1 мм добавляется в раствор на основе диатомитовых пород с большим содержанием пылевидных частиц, для повышения прочности раствора на сжатие и на изгиб.
3
Крошка пробковая представляет собой гранулированную пробку фракцией в диапазоне от 0,2 до 3 мм. Материал производится плотностью (50-150 кг/ м.) методом измельчения или дробления подготовленной коры пробкового дерева или обычного дуба.
Крошка диатомитовая обожженная представляет собой минеральный теплоизоляционный заполнитель с однородным гранулометрическим составом, полученный в результате гранулирования, обжига и фракционирования природного диатомита. Используют в качестве теплоизоляционной засыпки и легкого огнестойкого заполнителя при изготовлении смесей специального назначения.
Физико-химические свойства
Диатомит осадочная горная порода, состоящая преимущественно из остатков диатомовых водорослей. Обычно рыхлая или слабо сцементированная, светло-серого или желтоватого цвета. Границы размеров породы находятся в пределах от 3 мкм до 1 мм с содержанием от 80 до 90% кремнезема, от 2 до 4% глинозема (обусловлен преимущественно глинистыми минералами) и от 0,5 до 2% оксида железа.
Фиброволокно - полипропиленовые волокна, либо стекловолокно с длиной волокна 6 мм-12 мм.
Зола-уноса
отходы, образующиеся в результате сжигания углей в пылевидном состоянии и улавливаемые,
электрофильтрами или другими устройствами. Используется рыхлые дисперсные материал с частицами менее 0,3 мм.
Известь гидратная с содержанием активных CaO+MgO не менее 60%.
В качестве стабилизатора используют крахмалы и их модифицированные производные эфиры. В частности модифицированные эфиры крахмала кукурузы и картофеля.
В качестве эфира целлюлозы используют метилгидроксиэтилцеллюлозу, метилгидроксипропилцеллюлозу, этилцеллюлозу, карбоксиметилцеллюлозу, гидроксиметилпропилцеллюлозу с вязкостью 2% раствора 50000-100000 мПа⋅с по Брукфильду.
Сухая строительная смесь для создания звукопоглощающего покрытия готовится путем перемешивания сухих компонентов входящих в ее состав в обычном смесителе принудительного действия.
Приготовление раствора на основе сухой строительной смеси, для создания звукопоглощающего покрытия, осуществляют на смесительном растворонасосе, предназначенного для непрерывного приготовления раствора из сухих строительных смесей, транспортировки и нанесения раствора на обрабатываемую поверхность. Например М-tek duo-mix
Ниже в таблице №1 приведены примеры для создания звукопоглощающего покрытия из разработанной смеси трех составов, содержащих: цементное вяжущее, пробковую крошку, крошку диатомитовую обожженную, гидратную известь, фиброволокно, диатомит.
Испытания проводились в соответствии с ГОСТ 31376-2008, ГОСТЗ1377-2008, ГОСТ 28013-98.
Коэффициенты звукопоглощения полученные в результате испытаний приведены в таблице 2. Испытания проводились согласно ГОСТ Р 53376-2009.